(57)【要約】【課題】親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクを提供すること。【解決手段】重量平均分子量１６，０００〜５０，０００のロジン系樹脂からなる、インクジェット用溶剤インクの印刷媒体に対する浸透防止剤、及びこのような浸透防止剤を含有するインクジェット用溶剤インク。【選択図】なし【特許請求の範囲】
【請求項１】
重量平均分子量１６，０００〜５０，０００のロジン系樹脂からなり、
インクジェット用溶剤インクに添加するための、印刷媒体に対する浸透防止剤。
【請求項２】
前記ロジン系樹脂はロジン変性フェノール樹脂である、請求項１記載の浸透防止剤。
【請求項３】
前記印刷媒体は、親水性多孔質表面を印刷面とする印刷媒体である、請求項１又は２記載の浸透防止剤。
【請求項４】
前記印刷媒体はオフセット印刷用版材である、請求項１〜３のいずれか一項に記載の浸透防止剤。
【請求項５】
インクジェット用溶剤インクの印刷媒体に対する浸透を防止する浸透防止方法であって、
前記インクジェット用溶剤インクに重量平均分子量１６，０００〜５０，０００のロジン系樹脂を含有させる方法。
【請求項６】
前記インクジェット用溶剤インクに、高分子樹脂成分として前記ロジン系樹脂のみを含有させる、請求項５記載の方法。
【請求項７】
前記ロジン系樹脂を、前記インクジェット用溶剤インクの全質量基準で５〜２５質量％含有させる、請求項５又は６記載の方法。
【請求項８】
高分子樹脂成分として、請求項１〜４のいずれか一項に記載の浸透防止剤のみを含有する、インクジェット用溶剤インク。
【発明の詳細な説明】
【技術分野】
【０００１】
本発明は、浸透防止方法、浸透防止剤及びそれを含有する溶剤インクに関する。
【背景技術】
【０００２】
溶剤インクを用いたインクジェット印刷は、看板や大型ポスター等のサイン向けの印刷に広く使用されている。一般に溶剤インクは、有機溶剤（例えば、グリコールエーテル系化合物やシクロヘキサノン）を主成分とし、さらに染・顔料等の着色剤及びバインダー樹脂等を含有して構成される。
【０００３】
溶剤インクを用いるインクジェット印刷では、次のようにして印刷物が得られる。まず、溶剤インクをインクジェットヘッドから吐出し、印刷媒体に着弾させ、画像を形成する。そして、印刷媒体上に着弾した溶剤インクにおける溶剤は、印刷媒体中に吸収されたり、印刷媒体が加熱されたりすることにより、印刷面から除かれる。これにより、乾燥されたインクが印刷面に密着し、インク被膜が形成され、印刷物が得られる。
【０００４】
溶剤インクを用いるインクジェット印刷用の印刷媒体としては、一般に、比較的溶剤吸収性の高い塩ビシートやターポリン等が用いられていた。近年、これらの印刷媒体に加え、インクジェット用紙やオフセット印刷用版材等の親水性多孔質表面を印刷面とする印刷媒体についても、溶剤インクを用いるインクジェット印刷により印刷されるようになった。
【０００５】
このようなインクジェット印刷に用いられる溶剤インクとしては、例えば、特許文献１記載の樹脂粒子を含有させた溶剤インク、特許文献２記載のガラス転移温度（Ｔｇ）が４０℃以上の疎水性ポリマーを含有する溶剤インク、特許文献３〜５記載の所定の樹脂を添加した溶剤インクが知られている。
【特許文献１】特開２００１−３１１０２３号公報
【特許文献２】特開２００４−２２４９１０号公報
【特許文献３】特開平６−２４０１９２号公報
【特許文献４】特開平１０−１４００６０号公報
【特許文献５】特開平１０−１９５３５６号公報
【発明の開示】
【発明が解決しようとする課題】
【０００６】
しかしながら、特許文献１〜５記載の溶剤インクでは、次のような問題があった。すなわち、親水性多孔質表面を印刷面とする印刷媒体は溶剤吸収性が低く、上述した従来の溶剤インクを用いてこのような印刷媒体に対してインクジェット印刷を行った場合には、インクが印刷媒体中に浸透するために、得られる画像に滲みが生じやすいという問題があった。
【０００７】
さらに、上述した従来の溶剤インクを用いてオフセット印刷用版材に対してインクジェット印刷を行った場合には、インクが印刷媒体中に浸透するために、印刷面に形成されるインク被膜の量が少なくなる。これにより、得られるオフセット版におけるインク被膜の耐水性、撥水性が十分に確保できない。そして、インク被膜の量が少ないオフセット版をオフセット印刷に用いた場合には、オフセット版に対するオフセット印刷用インクの着肉性が悪く、耐刷性が得られないという問題があった。
【０００８】
そこで、本発明は、親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクを提供することを目的とする。
【課題を解決するための手段】
【０００９】
上記目的を達成するために、本発明は、重量平均分子量１６，０００〜５０，０００のロジン系樹脂からなり、インクジェット用溶剤インクに添加するための、印刷媒体に対する浸透防止剤を提供する。
【００１０】
本発明の浸透防止剤によれば、親水性多孔質表面を有する印刷媒体に対してインクジェット印刷を行った場合であっても、インクの印刷媒体中への浸透を十分に防止する溶剤インクが得られる。
【００１１】
さらに、本発明の浸透防止剤を含有する溶剤インクによれば、オフセット印刷用版材に対してインクジェット印刷を行った場合に、インクの版材中への浸透が防止され、印刷面に形成されるインク被膜の量が多くなる。これにより、インク被膜の耐水性及び撥水性が十分に確保されたオフセット版が得られる。そして、このようなオフセット版をオフセット印刷に用いた場合には、オフセット版に対するオフセット印刷用インクの着肉性を十分に確保することができ、耐刷性に優れる。
【００１２】
本発明の浸透防止剤により、上記のような効果が得られる理由は必ずしも明らかでないが、発明者らは次のように考えている。
【００１３】
すなわち、インクジェット用紙やオフセット印刷用版材等の親水性多孔質表面を印刷面とする印刷媒体の表面にはインク吸収層が存在する。そして、この層には、二酸化ケイ素や酸化アルミニウム等からなる親水性無機粒子がポリビニルアルコール等の親水性樹脂中に分散している。
【００１４】
溶剤インク中の樹脂とインク吸収層との親和性が過剰に高い場合には、樹脂がインク吸収層に浸透し、印刷面に十分な量の樹脂が残留せず、形成されるインク被膜の量が少なくなる。一方、溶剤インク中の樹脂とインク吸収層との親和性が低いと、印刷媒体に対するインクの密着性が得られない。
【００１５】
これに対して、本発明の浸透防止剤によれば、親水性無機粒子や親水性樹脂に対して適度な親和性を有するために、印刷媒体に対して強固に密着し、かつ、印刷媒体中への浸透が防止されると考えられる。
【００１６】
ロジン系樹脂はロジン変性フェノール樹脂であることが好ましい。これにより、本発明の浸透防止剤の印刷媒体に対する浸透防止効果を向上させることができる。
【００１７】
上記印刷媒体は、親水性多孔質表面を印刷面とする印刷媒体であることが好ましく、オフセット印刷用版材であることがより好ましい。これらのような印刷媒体によれば、浸透防止効果がより高い水準で達成される。
【００１８】
また、本発明は、インクジェット用溶剤インクの印刷媒体に対する浸透を防止する浸透防止方法であって、インクジェット用溶剤インクに重量平均分子量１６，０００〜５０，０００のロジン系樹脂を含有させる方法を提供する。
【００１９】
本発明の浸透防止方法によれば、上述の浸透防止剤である重量平均分子量１６，０００〜５０，０００のロジン系樹脂を用いているため、優れた浸透防止効果を有する。
【００２０】
本発明の浸透防止方法は、インクジェット用インクに、高分子樹脂成分として上記ロジン系樹脂のみを含有させることが好ましい。これにより、全体としての高分子樹脂成分の含有量が相対的に低下し、溶剤インクの粘度を相対的に低くすることができる。よって、溶剤インクの吐出安定性が向上する。
【００２１】
本発明の浸透防止方法は、上記ロジン系樹脂を、上記インクジェット用溶剤インクの全質量基準で５〜２５質量％含有させることが好ましい。ロジン系樹脂の含有量が溶剤インク全質量基準で５質量％未満である場合には、上記の範囲である場合と比較して、上述の浸透防止効果が低下する傾向にある。また、浸透防止剤の含有量が溶剤インク全質量基準で２５質量％を超える場合には、上記の範囲である場合と比較して、溶剤インクの粘度が高くなり、吐出安定性が低下する。
【００２２】
本発明のインクジェット用溶剤インクは、高分子樹脂成分として、上述した本発明の浸透防止剤のみを含有する。このようなインクジェット用溶剤インクは、上述した浸透防止効果により、安価なインクジェット用紙に対してインクジェット印刷を行った場合であっても、得られる画像の滲みが少ない。
【発明の効果】
【００２３】
本発明によれば、親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクが提供される。
【発明を実施するための最良の形態】
【００２４】
以下、本発明の好適な実施形態について詳細に説明するが、本発明は下記実施形態に限定されるものではない。
【００２５】
（浸透防止剤）
本発明のインクジェット用溶剤インクの印刷媒体に対する浸透防止剤はロジン系樹脂からなる。
【００２６】
ロジン系樹脂は、樹脂のロジン変性物を意味し、例えば、ロジンエステル系樹脂、ロジン変性フェノール樹脂、ロジン変性マレイン酸樹脂、ロジン変性アルキッド樹脂が挙げられる。この中で、溶剤インクにおいて一般的に使用される溶剤に優れた溶解性を示し、かつ溶剤インクの吐出安定性を示すことから、ロジン変性フェノール樹脂が特に好ましい。ロジン変性フェノール樹脂を用いることで、インクの印刷媒体に対する浸透防止効果がより高度に発揮される。
【００２７】
ロジン系樹脂の重量平均分子量は、１６，０００〜５０，０００であり、好ましくは２５，０００〜４０，０００である。ロジン系樹脂の重量平均分子量が１６，０００未満である場合には、十分な浸透防止効果が得られない。また、ロジン系樹脂の重量平均分子量が５０，０００を超える場合には、インクジェットヘッドからのインクの吐出安定性が低下し、その低下が著しい場合には、ノズル抜け等の画像不良が生じる。なお、本明細書における重量平均分子量は、ＧＰＣ（ゲル浸透クロマトグラフィー）分析機（ＨＬＣ−８２２０ＧＰＣ、東ソー製）を用い、カラムにＳｈｏｄｅｘ  ＫＦ−８００ＤとＫＦ−８０５Ｌ（２本）とを使用し、溶離液としてＴＨＦを用いて計測されるポリスチレン換算重量平均分子量（Ｍｗ）を指すものとする。
【００２８】
浸透防止剤は、溶剤インク全質量基準で、好ましくは５〜２５質量％、より好ましくは、１０〜２０質量％含有させる。浸透防止剤の含有量が溶剤インク全質量基準で５質量％未満である場合には、上記の範囲である場合と比較して、上述の浸透防止効果が低下する傾向にある。また、浸透防止剤の含有量が溶剤インク全質量基準で２５質量％を超える場合には、上記の範囲である場合と比較して、溶剤インクの粘度が高くなり、吐出安定性が低下する。
【００２９】
浸透防止剤は、上記ロジン系樹脂以外の高分子樹脂成分と併用せずに、インクジェット用溶剤インクの成分として用いることが好ましい。しかしながら、必要に応じて上記ロジン系樹脂以外の高分子樹脂成分と併用してもよい。浸透防止剤と併用する高分子樹脂としては、インクジェットでの吐出安定性の観点から、分子量５万以下の非架橋樹脂が好ましい。このような樹脂としては、例えば、（スチレン）アクリル樹脂、エポキシ樹脂、ポリエステル樹脂、変性及び／又は非変性オレフィン樹脂、シリコン樹脂、ウレタン樹脂、テルペン樹脂、石油系樹脂、ポリアミド樹脂、セルロース等が挙げられる。
【００３０】
これらのような高分子樹脂成分を併用する場合には、その含有量は、溶剤インク全質量基準で、０．０１〜１５質量％であることが好ましい。
【００３１】
なお、上述した浸透防止剤は、例えば後述する本実施形態のインクジェット用溶剤インクに含有させることができる。
【００３２】
（浸透防止方法）
本発明の浸透防止方法は、インクジェット用溶剤インクの印刷媒体に対する浸透を防止する浸透防止方法であって、上記インクジェット用溶剤インクに重量平均分子量１６，０００〜５０，０００のロジン系樹脂を含有させる方法である。
【００３３】
本発明の浸透防止方法における印刷媒体は、特に限定されないが、オフセット印刷用版材を用いた場合、以下のような理由により顕著な効果が得られる。
【００３４】
すなわち、オフセット印刷においては、表面に親水性面と疎水性面とを有するオフセット版を用いる。そして、疎水性面のみにインクが乗り、親水性面にはインクが乗らない。このような状態で、疎水性面に乗っているインクのみが間接的に印刷媒体へと転写されることにより、印刷物が得られる。
【００３５】
オフセット印刷用版材に対してインクジェット印刷を行い、オフセット版を形成する場合には、印刷により形成されたインク被膜が疎水面に、その他の部分が親水面に対応する。この際に、インクが版材に浸透し、インク被膜の量が少なくなってしまうと、インク被膜による耐水性及び撥水性を十分に確保することができない。そして、インク被膜の量が少ないオフセット版をオフセット印刷に用いた場合には、オフセット版に対するオフセット印刷用インクの着肉性が悪い。さらに、インク皮膜の量が少ないために、繰り返し印刷したときのオフセット版の耐久性（耐刷性）が低い。
【００３６】
これに対し、本発明の浸透防止方法を用いることで、版材に対するインクの浸透を十分に防止することが可能となり、インク被膜の耐水性及び撥水性が十分に確保されたオフセット版が得られる。このようなオフセット版をオフセット印刷に用いた場合には、オフセット版に対するオフセット印刷用インクの着肉性を十分に確保することができる。さらに、インク皮膜の耐水性及び撥水性が十分に確保されているために、耐刷性に優れる。
【００３７】
（溶剤インク）
本実施形態のインクジェット用溶剤インクは、上述した浸透防止剤と、溶剤とを含有する。好ましくは、高分子樹脂成分として、浸透防止剤のみを含有する。ここで、高分子樹脂成分とは、上述のＧＰＣ分析器で計測される重量平均分子量が８，０００以上（好ましくは１０，０００以上、さらに好ましくは１５，０００以上）の物質をいう。
【００３８】
溶剤としては、特に限定されないが例えば、アセトン、メチルエチルケトン、シクロヘキサノン、２−ヘプタノン等のケトン類；メタノール、エタノール、イソプロパノール、ｎ−ヘキシルアルコール、イソヘプチルアルコール、２−エチルヘキシルアルコール、ｎ−オクチルアルコール、３−メチル−３−メトキシブタノール、３−メトキシブタノール等のアルコール類；セロソルブ、ブチルセロソルブ等のエーテル類；トルエン、キシレン、テレピン油、リモネン、工業用揮発油、テトラヒドロナフタレン、デカヒドロナフタレン等の炭化水素類；エチレングリコール、ジエチレングリコール、チオジエチレングリコール、トリエチレングリコール、プロピレングリコール、ジプロピレングリコール、トリプロピレングリコール等のグリコール類；エチレングリコールモノエチルエーテルアセテート、エチレングリコールモノブチルエーテルアセテート、ジエチレングリコールモノエチルエーテルアセテート、ジエチレングリコールモノブチルエーテルアセテート等のグリコールエーテルアセテート類；エチレングリコールモノヘキシルエーテル、エチレングリコール−２−エチルヘキシルエーテル、エチレングリコールフェニルエーテル、プロピレングリコールモノエチルエーテル、プロピレングリコールプロピルエーテル、プロピレングリコールモノブチルエーテル、ジエチレングリコールモノメチルエーテル、ジエチレングリコールモノエチルエーテル、ジエチレングリコールモノブチルエーテル、ジエチレングリコールヘキシルエーテル、ジエチレングリコール−２−エチルヘキシルエーテル、ジプロピレングリコールモノメチルエーテル、ジプロピレングリコールモノエチルエーテル、ジプロピレングリコールモノブチルエーテル、ジプロピレングリコールプロピルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル類；２，２，４−トリメチル−１，３−ペンタンジオールモノイソブチレート、トリエチレングリコールジ（２−エチルブチレート）、プロピレンカーボネート、乳酸エチル、乳酸ブチル、アセト酢酸メチル、アセト酢酸エチル、二塩基酸エステルＤＢＥ、３−メチル−３−メトキシブチルアセテート等のエステル類；Ｎ−メチル−２−ピロリドン等のピロリドン類が挙げられる。これらの溶剤は、用いる浸透防止剤の溶解性、インクの吐出安定性、及び目的とする媒体上でのインクの乾燥性を考慮して、１種を単独で用いてもよく、沸点の異なる２種類以上の溶媒を任意に組み合わせて用いてもよい。そして、溶剤の含有量は、溶剤インク全質量基準で、５０〜９９質量％であることが好ましい。
【００３９】
また、溶剤インクは必要に応じて、染・顔料等の着色剤を含有していてもよい。これらの着色剤としては、一般のインクジェット用溶剤インクにおいて使用できる各種の無機及び有機の染・顔料が使用可能である。顔料の例としては、Ｃ．Ｉ．ピグメントイエロー９３、９５、１０９、１１０、１２０、１２８、１３８、１３９、１５１、１５４、１５５、１７３、１８０、１８５、１９３、Ｃ．Ｉ．ピグメントオレンジ３４、３６、４３、６１、６３、７１、Ｃ．Ｉ．ピグメントレッド１２２、２０２、Ｃ．Ｉ．ピグメントレッド１２２と２０２との固溶体、Ｃ．Ｉ．ピグメントブルー１５：３、１５：４、Ｃ．Ｉ．ピグメントバイオレット１９、２３、３３、Ｃ．Ｉ．ピグメントブラック７、酸化チタン、アルミナ、酸化亜鉛、中空樹脂微粒子、マイカ、雲母、アルミ微粉末が挙げられる。顔料の粒径は、インクの色濃度、色相、インク安定性等の観点から、平均粒径で１５０ｎｍ以下が好ましい。一方、染料の例としては、Ｃ．Ｉ．ソルベントイエロー１、２、３、１３、１４、１９、２１、２２、２９、３６、３７、３８、３９、４０、４２、４３、４４、４５、４７、６２、６３、７１、７６、７９、８１、８２、８３：１、８５、８６、８８、１５１；Ｃ．Ｉ．ソルベントレッド８、２７、３５、３６、３７、３８、３９、４０、４９、５８、６０、６５、６９、８１、８３：１、８６、８９、９１、９２、９７、９９、１００、１０９、１１８、１１９、１２２、１２７、２１８；Ｃ．Ｉ．ソルベントブルー１４、２４、２５、２６、３４、３７、３８、３９、４２、４３、４４、４５、４８、５２、５３、５５、５９、６７、７０；Ｃ．Ｉ．ソルベントブラック３、５、７、８、１４、１７、１９、２０、２２、２４、２６、２７、２８、２９、４３、４５等が挙げられる。これらは、単独で又は２種以上を混合して用いることができる。また一方、染・顔料を含まない場合には、溶剤インクは、透明インクとして使用することもできる。これらの着色剤のインク中の含有量は、インクの吐出安定性を損なわず、目的とする印刷濃度に対して適した量を選択することが可能であるが、溶剤インク全質量基準で、０．１〜１５質量％であることが好ましい。
【００４０】
本発明の溶剤インクには、上述の成分以外にも、必要に応じて電導度調整剤、界面活性剤、紫外線吸収剤、消泡剤、酸化防止剤等の添加剤を含有していてもよい。
【００４１】
電導度調整剤としては、例えば、カーボン及びイオン性化合物が挙げられる。このような電導度調整剤を含有させる場合には、その含有量は、溶剤インク全質量基準で０．０１〜５質量％であることが好ましい。
【００４２】
界面活性剤としては、例えば、ポリオキシエチレンアルキルエーテル系化合物、ポリオキシエチレンソルビタン系化合物及びパーフルオロアルキルエチレン系化合物が挙げられる。このような界面活性剤を含有させる場合には、その含有量は、溶剤インク全質量基準で０．０１〜３質量％であることが好ましい。
【００４３】
紫外線吸収剤としては、例えば、ベンゾトリアゾール系化合物、ヒンダードアミン系化合物及びヒドロキシフェニルトリアジン系化合物が挙げられる。このような紫外線吸収剤を含有させる場合には、その含有量は、溶剤インク全質量基準で０．０１〜８質量％であることが好ましい。
【００４４】
消泡剤としては、例えば、シリコーンオイル、脂肪酸エステル系化合物及びリン酸エステル系化合物が挙げられる。このような消泡剤を含有させる場合には、その含有量は、溶剤インク全質量基準で０．０１〜３質量％であることが好ましい。
【００４５】
酸化防止剤としては、例えば、フェノール系化合物、アミン系化合物及びホスファイト系化合物が挙げられる。このような酸化防止剤を含有させる場合には、その含有量は、溶剤インク全質量基準で０．０１〜３質量％であることが好ましい。
【００４６】
また、本発明の溶剤インクの物性値は、インクジェットインクでの吐出安定性を考慮すると、粘度３〜１５ｍＰａ・ｓ、表面張力２０〜３５ｍＮ／ｍ程度に調整することが好ましい。本明細書における粘度は、山一電機（株）  ＤＩＧＩＴＡＬ  ＶＩＳＣＯＭＡＴＥ  ＶＭ−１００Ａを用い、環境温度は２５℃で測定した値を採用した。表面張力は、ウイルヘルミー型表面張力計（協和界面科学株式会社製）を用い、２５℃、５０％ＲＨの環境において測定した値を採用した。
【００４７】
またさらに、本発明の溶剤インクは必要に応じて口径０．１〜１０μｍ程度のフィルタでろ過し、インク中の粗大粉等を除去した後、インクジェット印刷に用いることが好ましい。
【００４８】
（印刷媒体）
本発明の溶剤インクを用いてインクジェット印刷をする印刷媒体としては、インクジェット用紙やオフセット印刷用版材等の親水性多孔質表面を印刷面とする印刷媒体が好ましく、オフセット印刷用版材等の平板印刷用版材がより好ましい。
【００４９】
平板印刷用版材は、印刷システムに応じて多くの種類が存在するが、支持体上に感光性の下塗り層を形成し、その表面に親水性層（親水性多孔質表面）を形成する版材が多い（特開２００１−１０５７６２号公報、特開２００３−２５５５６３号公報等参照）。版材の支持体としては、アルミ、クロムメッキを施した鋼板等の金属シートや、より安価な支持体として、耐水性を付与した紙、プラスチックフィルム、プラスチックをラミネートした紙等の耐水性支持体が使用できる。この版材の膜厚は１００〜３００μｍであることが好ましく、表面の親水性層の厚さは５〜３０μｍであることが好ましい。
【００５０】
平板印刷用の版を形成する場合には、レーザ等で画像情報に応じて版材に露光を行い、露光された部分の親水層を取り除いて、親水／疎水性版を形成する方法が一般的に用いられている。これに対し、インクジェット法を用いて版材に疎水性のインクを塗布し、親水／疎水性版を形成する方法も採用することができる。この方法によれば、レーザ等を必要としないため、より簡易かつ安価な装置構成で平板印刷用の版を得ることができる。
【００５１】
そして、このようなインクジェット法を用いた版形成に、本発明の浸透防止剤を含有する溶剤インクを用いた場合には、版材表面に耐水性及び撥水性が十分に確保されたインク被膜が形成される。よって、このようなインク被膜が形成された版は、オフセット印刷用としても好適である。
【００５２】
本発明の浸透防止剤を添加した溶剤インクは、砂目立てアルミニウム板等の非浸透性印刷板へのインクジェット印刷においても、優れた着肉性を有するインク被膜を形成する。よって、このようなインク被膜が形成された版についてもオフセット版として好適である。
【実施例】
【００５３】
以下に本発明の実施例を示すが、本発明はこれら実施例により制限されるものではない。
【００５４】
（実施例１）
溶剤としてエチレングリコールモノブチルエーテルアセテートとプロピレングリコールモノエチルエーテルアセテートとの混合物（容積比４：１）を、染料としてＣ．Ｉ．ソルベントブラック７を準備した。そして、溶剤８０質量部と染料２質量部と下記表１に示す浸透防止剤１８質量部とを４５℃で混合溶解した後、目開き２μｍのステンレスメッシュでろ過を行い、実施例１の溶剤インクを得た。
【００５５】
（実施例２，３）
浸透防止剤を下記表１に示す浸透防止剤にした他は実施例１と同様にして、実施例２及び３の溶剤インクを得た。なお、実施例３においては、ロジン変性エステル１０質量部とアクリル樹脂８質量部との混合物を浸透防止剤として用いた。
【００５６】
（比較例１，２）
浸透防止剤を下記表１に示す浸透防止剤にした他は実施例１と同様にして、比較例１及び２の溶剤インクを得た。
【００５７】
【表１】
2008094976.tif 000002
ＭＭＡ：メタクリル酸メチル、ＢＡ：アクリル酸ブチル、２ＥｔＨＡ：アクリル酸  ２−エチルヘキシル、Ｓｔ：スチレン
【００５８】
（溶剤インクの評価）
次に示すインクジェットプリンタ及び印刷媒体を用いて、実施例１〜３及び比較例１，２の溶剤インクの評価を行った。
【００５９】
[インクジェットプリンタ]
ピエゾヘッドを搭載したインクジェットプリンタ（ＵＪＦ−６０５Ｃ、ミマキエンジニアリング製）の改造機を用いた。本プリンタはＵＶプリンタであるが、ＵＶ照射機を取り外す改造を施した。さらに、インクジェットヘッド温調を３０℃に設定し、上述のインクを充填し印刷試験を実施した。印刷は１２００ｄｐｉ／１６ｐａｓｓで行った。
【００６０】
[印刷媒体]
支持基材上にインク吸収層と表面親水層を形成した版材を印刷媒体として用いた。表面親水層は、ポリビニルアルコールにシリカ粒子を混合した組成とした。
【００６１】
＜実施例１の溶剤インクの評価＞
上述のインクジェットプリンタ及び実施例１の溶剤インクを用いて、上述の印刷媒体に対して印刷を行った。さらに得られた印刷物を１００℃で１分間乾燥処理を行って印刷版材Ａを得た。インクジェット印刷においてノズル抜けや飛行曲がり等の吐出異常は確認されなかった。
【００６２】
この印刷版材Ａを光学顕微鏡（倍率４５０倍）で観察し、印刷版材上にインク被膜が形成されていることを確認した。さらに、印刷部（１００％印字率部分）の接触角を測定したところ（空中水滴、協和界面科学製ＣＡ‐Ｖ、接触１００ｍｓｅｃ後）、印刷部の水接触角は９２°であり、高い撥水性を示した。これに対し、非印刷部の水接触角は２０°であり、印刷部と非印刷部で疎水性／親水性の高いコントラストが得られた。
【００６３】
この印刷版材Ａを用い、ｓｈｉｎｏｈａｒａ５２印刷機、スーパーテックプラスインキでオフセット印刷を行ったところ、ドット再現性の良好な印刷物が５０００枚出力できた。
【００６４】
印刷版材Ａの２５，５０，７５又は１００％印字率部分における水接触角の時間変化（〜１４０００ｍｓｅｃ）を図１に示す。
【００６５】
図１から明らかであるように、高印字率部分（印刷用インキが付着する部分）は高い撥水性を示し、低印字率部分（印刷用インキが付着しない部分）との間に疎水性／親水性の高いコントラストが形成されている。さらに、時間変化による水接触角の変化が小さいことから印刷版材Ａの撥水性が維持されていることが分かる。すなわち、印刷媒体へのインクの浸透が十分に防止されている。
【００６６】
＜実施例２の溶剤インクの評価＞
実施例２の溶剤インクを用いたこと以外は実施例１と同様にして、印刷版材Ｂを得た。
【００６７】
この印刷版材Ｂを光学顕微鏡（倍率４５０倍）で観察し、印刷版材上にインク被膜が形成されていることを確認した。さらに印刷部（１００％印字率部分）の水接触角を測定したところ、印刷部の水接触角は８８°であった。
【００６８】
印刷版材Ｂを用いたこと以外は、実施例１と同様にオフセット印刷を行ったところ、ドット再現性の良好な印刷物が５０００枚出力できた。
【００６９】
印刷版材Ｂの２５，５０，７５又は１００％印字率部分における水接触角の時間変化（〜１４０００ｍｓ）を図２に示す。
【００７０】
図２から明らかであるように、高印字率部分（印刷用インキが付着する部分）は高い撥水性を示し、低印字率部分（印刷用インキが付着しない部分）との間に疎水性／親水性の高いコントラストが形成されている。さらに、時間変化による水接触角の変化が小さいことから印刷版材Ｂの撥水性が維持されていることが分かる。すなわち、印刷媒体へのインクの浸透が十分に防止されている。
【００７１】
＜実施例３の溶剤インクの評価＞
実施例３の溶剤インクを用いたこと以外は実施例１と同様にして、印刷版材Ｃを得た。
【００７２】
この印刷版材Ｃを光学顕微鏡（倍率４５０倍）で観察し、印刷版材上にインク被膜が形成されていることを確認した。さらに印刷部（１００％印字率部分）の水接触角を測定したところ、印刷部の水接触角は８５°であった。
【００７３】
印刷版材Ｃを用いたこと以外は、実施例１と同様にオフセット印刷を行ったところ、印刷の初期から４０００枚まではドット再現性の良好な印刷物が出力できた。しかし、４０００枚目から５０００枚までの印刷物においては、ハーフトーン部に若干かすれが生じた。
【００７４】
印刷版材Ｃの２５，５０，７５又は１００％印字率部分における水接触角の時間変化（〜１４０００ｍｓｅｃ）を図３に示す。
【００７５】
図３から明らかであるように、高印字率部分（印刷用インキが付着する部分）は高い撥水性を示し、低印字率部分（印刷用インキが付着しない部分）との間に疎水性／親水性の高いコントラストが形成されている。さらに、時間変化による水接触角の変化が小さいことから印刷版材Ｃの撥水性が維持されていることが分かる。すなわち、印刷媒体へのインクの浸透が十分に防止されている。
【００７６】
＜比較例１の溶剤インクの評価＞
比較例１の溶剤インクを用いたこと以外は実施例１と同様にして、印刷版材Ｄを得た。
【００７７】
この印刷版材Ｄを光学顕微鏡（倍率４５０倍）で観察したところ、印刷版材上にインク被膜が形成されていることは確認できなかった。さらに印刷部（１００％印字率部分）の水接触角を測定したところ、印刷部の水接触角は４８°であった。
【００７８】
この印刷版材Ｄを用いたこと以外は、実施例１と同様に印刷を行ったところ、印刷の初期からハーフトーン部のドットがかすれた状態であった。
【００７９】
印刷版材Ｄの２５，５０，７５又は１００％印字率部分における水接触角の時間変化（〜１４０００ｍｓｅｃ）を図４に示す。
【００８０】
図４から明らかであるように、印刷版材Ｄの水接触角は全体的に小さく、オフセット印刷に十分な撥水性が得られていない。さらに、時間変化により水接触角が小さくなっていることから、印刷版材Ｄの撥水性が維持できていないことが分かる。すなわち、印刷媒体中にインクが浸透している。
【００８１】
＜比較例２の溶剤インクの評価＞
比較例２の溶剤インクを用いたこと以外は実施例１と同様にして、印刷版材Ｅを得た。
【００８２】
この印刷版材Ｅを光学顕微鏡（倍率４５０倍）で観察したところ、印刷版材上にインク被膜が形成されていることは確認できなかった。さらに印刷部（１００％印字率部分）の水接触角を測定したところ、印刷部の水接触角は６９°であった。
【００８３】
この印刷版材Ｅを用いたこと以外は、実施例１と同様に印刷を行ったところ、印刷の初期からハーフトーン部のドットがかすれた状態であった。
【００８４】
印刷版材Ｅの２５，５０，７５又は１００％印字率部分における水接触角の時間変化（〜１４０００ｍｓｅｃ）を図５に示す。
【００８５】
図５から明らかであるように、印刷版材Ｅの水接触角は全体的に小さく、オフセット印刷に十分な撥水性が得られていない。さらに、時間変化により水接触角が小さくなっていることから、印刷版材Ｅの撥水性が維持できていないことが分かる。すなわち、印刷媒体中にインクが浸透している。
【図面の簡単な説明】
【００８６】
【図１】印刷版材Ａの水接触角の時間変化を示す図である。
【図２】印刷版材Ｂの水接触角の時間変化を示す図である。
【図３】印刷版材Ｃの水接触角の時間変化を示す図である。
【図４】印刷版材Ｄの水接触角の時間変化を示す図である。
【図５】印刷版材Ｅの水接触角の時間変化を示す図である。
【図１】
2008094976.tif 000003
【図２】
2008094976.tif 000004
【図３】
2008094976.tif 000005
【図４】
2008094976.tif 000006
【図５】
2008094976.tif 000007